이 와 같 은 요구 에 대해 , 본 발명 에 관한 취성 파괴 전파 정지 특성 과 입 열 용 접 열 영향 부 인성 이 우수 한 두꺼운 고강 도 강판 의 제조 방법 은 , 질량 % 로 , C : 0 . 05 내지 0 . 12 %, Si : 0 . 3 % 이하 , Mn : 1 내지 2 %, P : 0 . 015 % 이하 , S : 0 . 005 % 이하 , B : 0 . 0003 내지 0 . 003 %, V : 0 . 01 내지 0 . 15 %, Al : 0 . 001 내지 0 . 1 %, Ti : 0 . 005 내지 0 . 02 %, N : 0 . 002 내지 0 . 01 %, 및 O : 0 . 004 % 이하 를 함유 하 고 , 잔 량부 로서 철 , 및 불가피 적 불순물 을 포함 하 는 연속 주조 슬래브 를 , 연속 주조 후 에 Ar 3 - 200 ℃ 이하 까지 냉각 한 후 , 950 내지 1100 ℃ 로 재 가열 하 는 공정 과 , 계속 해서 900 ℃ 이상 에서 누적 압 하량 이 30 % 이상 인 조압연 을 상기 연속 주조 슬래브 에 행하 고 , 계속 해서 700 ℃ 이상 에서 누적 압 하량 이 50 % 이상 인 마무리 압연 을 , 마무리 압연 개시 온도 및 마무리 압연 종료 온도 가 , 모두 다 음식 {- 0 . 5 × [ 슬래브 가열 온도 ( ℃)]+ 1325 }(℃) 로 나타내 어 지 는 온도 이하 로 된 조건 에서 행하 여 압연 원판 으로 하 는 공정 과 , 계속 해서 가속 냉각 을 적용 하 여 상기 압연 원판 을 500 ℃ 이하 까지 냉각 하 여 강판 으로 하 는 공정 을 갖 는다 . 상기 연속 주조 슬래브 는 , 변태 전 의 오스테나이트 소지 에 고용 하 는 B 량 { 유효 B 량 : Bef ( %)} 의 산출 값 이 0 % 이하 이 며 , 탄소 당량 Ceq 가 0 . 32 내지 0 . 42 % 의 범위 를 충족 시킨다 .